(57)【特許請求の範囲】
【請求項１】
特定の結晶配向性を有し、厚さが０．０１ｍｍ以上１０ｍｍ以下の鋼板を製造する方法であって、
（ａ）α−γ変態系で１枚あたり厚さが０．００１〜０．４ｍｍのマスターピース鋼板と該マスターピース鋼板より低いＡ３変態点を有するα−γ変態系で１枚あたり厚さが０．００３〜０．５ｍｍのマテリアル鋼板を交互に積層する工程、
（ｂ）積層したマスターピース鋼板とマテリアル鋼板とを接着することによって一体化する工程、
（ｃ）前記マテリアル鋼板のＡ３変態点以上、前記マスターピース鋼板のＡ３変態点未満に加熱した後に、前記マテリアル鋼板のＡ３変態点未満に冷却する工程、
から構成されることを特徴とする結晶配向性を有する鋼板の製造方法。
【請求項２】
特定の結晶配向性を有し、厚さが０．０１ｍｍ以上１０ｍｍ以下の鋼板を製造する方法であって、
（ａ）α単相系で１枚あたり厚さが０．００１〜０．４ｍｍのマスターピース鋼板と１枚あたり厚さが０．００３〜０．５ｍｍのα−γ変態系で１枚あたり厚さが０．００３〜０．５ｍｍのマテリアル鋼板を交互に積層する工程、
（ｂ）積層したマスターピース鋼板とマテリアル鋼板とを接着することによって一体化する工程、
（ｃ）前記マテリアル鋼板のＡ３変態点以上１３００℃未満に加熱した後に、前記マテリアル鋼板のＡ３変態点未満に冷却する工程、
から構成されることを特徴とする結晶配向性を有する鋼板の製造方法。
【請求項３】
前記マスターピース鋼板が、特定の結晶配向性を有する鋼板であることを特徴とする請求項１又は２に記載の結晶配向性を有する鋼板の製造方法。
【請求項４】
前記マスターピース鋼板が、再結晶させることによって特定の結晶配向性を発現する未焼鈍鋼板であることを特徴とする請求項１又は２に記載の結晶配向性を有する鋼板の製造方法。
【発明の詳細な説明】
【技術分野】
【０００１】
本発明は、結晶配向性を有する鋼板の製造方法に関する。
【背景技術】
【０００２】
従来から鋼板の結晶方位を揃えて、鋼板の加工性や磁気特性を向上させる試みがなされてきた。鋼板の結晶方位を揃える技術としては、凝固時の温度勾配に依存して特定方位の結晶が成長することを利用したり、圧延で得られる変形組織が熱処理で再結晶させる場合に特定方位の結晶配向が生じることを利用してきた。各種結晶方位を揃える従来技術として、具体的には次のような技術が知られている。
【０００３】
特許文献１には、溶鋼を急冷凝固せしめて鋳造鋼帯とし、次いで、当該鋳造鋼帯を圧下率５〜４０％未満で冷間圧延して所定の厚さとして、仕上げ焼鈍することにより、鋳片厚中心層での鋳片の表面に平行な｛１００｝面強度を対ランダムで２．３倍以上とした無方向性電磁鋼板の製造方法が記載されている。
【０００４】
特許文献２には、Ｓｉ：４％以下、Ａｌ：３％以下を含有する鋼板スラブを、熱間圧延後、９２％以上の圧延率で最終圧延し、次いで、脱炭焼鈍し、仕上焼鈍することにより、鋼板面内に｛１００｝面が高集積化し、圧延方向に対して４５°方向の磁気特性に優れた電磁鋼板の製造方法が記載されている。
【０００５】
特許文献３には、｛１１１｝面が高集積化し、さらに、｛１１１｝＜１１２＞方位と｛１１１｝＜０１１＞方位の分布差がない深絞り性に優れたステンレス鋼板が開示されている。この鋼板の製造方法としては、１次冷延と最終冷延の圧下率が最適な範囲に制御することによって上記集合組織が得られるとしている。
【０００６】
特許文献４には、｛１１０｝面が高集積化した方向性電磁鋼板の製造方法について示されている。この方法では、最終冷延圧下率を７０％以上９１％以下に限定して、｛１１０｝＜００１＞組織を成長させることを特徴にしている。
【０００７】
このように、従来から所望の結晶配向性を有する鋼板を製造する方法として、凝固速度を最適化して結晶成長方位を調整したり、冷間加工率を最適化して再結晶時に形成される結晶核の面方位を調整していた。しかしながら、これらの方法では、得られる鋼板の厚みが凝固速度や冷間加工率で決まってしまい、必ずしも所望の厚みの鋼板が製造できない状況にあった。特に、所望の厚みを得るためには、結晶配向性を犠牲にしなければならなかった。
【先行技術文献】
【特許文献】
【０００８】
【特許文献１】特開平５−２７９７４０号公報
【特許文献２】特開２００７−５１３３８号公報
【特許文献３】特開２００５−１６３１３９号公報
【特許文献４】特開２００１−１０７１４７号公報
【発明の概要】
【発明が解決しようとする課題】
【０００９】
そこで、本発明は、所望の結晶配向性を有する鋼板を所望の厚みで安定して製造することができ、さらにこのような結晶配向性を有する鋼板をより効率的に提供することを課題にするものである。
【課題を解決するための手段】
【００１０】
本発明の要旨は、以下の通りである。
（１）特定の結晶配向性を有し、厚さが０．０１ｍｍ以上１０ｍｍ以下の鋼板を製造する方法であって、
（ａ）α−γ変態系で１枚あたり厚さが０．００１〜０．４ｍｍのマスターピース鋼板と該マスターピース鋼板より低いＡ３変態点を有するα−γ変態系で１枚あたり厚さが０．００３〜０．５ｍｍのマテリアル鋼板を交互に積層する工程、
（ｂ）積層したマスターピース鋼板とマテリアル鋼板とを接着することによって一体化する工程、
（ｃ）前記マテリアル鋼板のＡ３変態点以上、前記マスターピース鋼板のＡ３変態点未満に加熱した後に、前記マテリアル鋼板のＡ３変態点未満に冷却する工程、
から構成されることを特徴とする結晶配向性を有する鋼板の製造方法。
【００１１】
（２）特定の結晶配向性を有し、厚さが０．０１ｍｍ以上１０ｍｍ以下の鋼板を製造する方法であって、
（ａ）α単相系で１枚あたり厚さが０．００１〜０．４ｍｍのマスターピース鋼板と１枚あたり厚さが０．００３〜０．５ｍｍのα−γ変態系で１枚あたり厚さが０．００３〜０．５ｍｍのマテリアル鋼板を交互に積層する工程、
（ｂ）積層したマスターピース鋼板とマテリアル鋼板とを接着することによって一体化する工程、
（ｃ）前記マテリアル鋼板のＡ３変態点以上１３００℃未満に加熱した後に、前記マテリアル鋼板のＡ３変態点未満に冷却する工程、
から構成されることを特徴とする結晶配向性を有する鋼板の製造方法。
【００１２】
（３）前記マスターピース鋼板が、特定の結晶配向性を有する鋼板である（１）又は（２）に記載の結晶配向性を有する鋼板の製造方法。
【００１３】
（４）前記マスターピース鋼板が、再結晶させることによって特定の結晶配向性を発現する未焼鈍鋼板である（１）又は（２）に記載の結晶配向性を有する鋼板の製造方法。
【発明を実施するための形態】
【００１５】
＜本発明の基本原理の説明＞
本発明の製造方法の概略は、結晶配向性の種となるマスターピース鋼板と、マテリアル鋼板とを積層、接着して一体化させた後に、該マテリアル鋼板のＡ3変態点以上の温度で加熱、Ａ3変態点未満に冷却することによって、マスターピース鋼板の結晶配向性の種を鋼板全体に成長させるものである。両鋼板を積層させる枚数を調整することによって、所望の厚さの鋼板を特定の結晶配向性を有した状態で得ることができる。
【００１６】
マスターピース鋼板の結晶配向性の種を鋼板全体に成長させる原理について、以下に説明する。
【００１７】
結晶配向性の種となるマスターピース鋼板には、マテリアル鋼板のＡ3変態点より高いＡ3変態点を有するα−γ変態系のマスターピース鋼板、あるいは、Ａ3変態点を持たないα単相系のマスターピース鋼板を用意する。マテリアル鋼板には、Ａ3変態点を有するα−γ変態系鋼板を用意する。
【００１８】
マスターピース鋼板がα−γ変態系のマスターピース鋼板である場合には、そのＡ3変態点はマテリアル鋼板２のＡ3変態点より高く、さらにその温度差は１℃以上であることが望ましい。温度差が１℃以上であると熱処理の際にマスターピース鋼板の結晶配向をより向上させることが可能となる。一方、温度差が大きいほど製造できる温度範囲が広くなるため、安定的な製造が可能となるが、マテリアル鋼板のＡ3変態点を低下させ過ぎると、磁気特性が低下する場合があるので、温度差は３００℃以下が望ましい。
【００１９】
両鋼板を積層、接着して一体化させた鋼板をマテリアル鋼板のＡ3変態点以上に加熱する。マテリアル鋼板はこれに伴いα相からγ相に変態する。ここで、マスターピース鋼板がα−γ変態系のマスターピース鋼板であるならば、加熱温度は該マスターピース鋼鈑のＡ3変態点未満、マスターピース鋼板がα単相系鋼板であるならば、加熱温度は１３００℃未満で行う。そうすると、加熱中にはマスターピース鋼板はα相を維持しており、結晶配向性も維持されたままになる。
【００２０】
冷却の際には、温度がマテリアル鋼板のＡ3変態点未満になると、マテリアル鋼板は、γ相からα相へ変態する。マテリアル鋼板の変態と同時に、マスターピース鋼板の結晶方位は鋼板同士の接着界面を介してエピタキシャル的にマテリアル鋼板の結晶成長に影響して、マテリアル鋼板の結晶配向性は、マスターピース鋼板と同様のレベルへ変化する。これにより、鋼板全体が特定の結晶配向性を有するようになるのである。
【００２１】
得られる鋼板の厚みは、０．０１ｍｍ以上、１０ｍｍ以下である。
０．０１ｍｍ未満、あるいは、１０ｍｍ超であるとエピタキシャル的な結晶成長が起こり難くなり、特定の結晶配向性が得難くなる。このため、加工性や磁気特性が低下するため、本発明では上記範囲に限定した。
【００２２】
＜マスターピース鋼板について＞
マスターピース鋼板は、結晶配向性の種となる鋼板として用いる。結晶配向性としては｛１００｝、｛１１１｝、｛１１０｝等の各面や、＜１００＞、＜１１１＞、＜１１０＞等の各方位の内、所望の結晶配向を有するものを使用する。結晶配向性の種類は、圧延の圧下率、熱処理条件やこれらの組み合わせによって調整する。また、熱処理の際の雰囲気を変えて、表面エネルギーが低減できる結晶方位の結晶粒を優先的に成長させることも有効な手段である。
【００２３】
ここで、積層、接着工程へ適用する鋼板としては、既に再結晶させて特定の結晶配向性を有している鋼板を用いても良いし、再結晶させることによって高い結晶配向性を発現する未焼鈍鋼板を用いても良い。
【００２４】
成分系としては、α―γ変態しないα単相系や、マテリアル鋼板のＡ3変態点より高いＡ3変態点を有するα―γ変態系でもよい。例えば、Ｓｉ、Ａｌ、Ｃｒ、Ｍｏ、Ｔｉ、Ｖ、Ｓｎ、Ｗ、Ｚｎ等のαフォーマ元素を適量添加させてＡ3変態点を上昇させたり、さらに添加量を増加させてα単相にさせることは、本発明の効果を容易に得るために有効である。また、Ｃ、Ａｌ、Ｍｎ、Ｐ、Ｎ、Ｏ、Ｃｕ、Ｎｉ、Ｓｉ、Ｚｒ、Ｎｂ等の不可避不純物を含有していても、本発明の効果を得ることはできる。
【００２５】
マスターピース鋼板の厚さは０．００１ｍｍ以上１．０ｍｍ以下であることが好ましい。０．００１ｍｍ未満ではエピタキシャル成長ができなくなる恐れがある。１．０ｍｍ超では十分高い結晶配向性が得られなくなる恐れがある。
【００２６】
＜マテリアル鋼板について＞
マテリアル鋼板は、α−γ変態系成分であることが必須である。マスターピース鋼板がα−γ変態系である場合には、Ａ3変態点をマスターピース鋼板より低くする必要があり、例えば、Ｃ、Ｍｎ、Ｎｉ、Ｃｏ、Ｃｕ等のγフォーマ元素を含有させてＡ3点を低下させることは、本発明の効果を容易に得るために有効である。なお、Ｃ、Ａｌ、Ｍｎ、Ｐ、Ｎ、Ｏ、Ｃｕ、Ｎｉ、Ｓｉ、Ｚｒ、Ｎｂ等の不可避不純物を含有していても、本発明の効果を得ることはできる。通常の圧延、再結晶で製造できるが、再結晶していない未焼鈍鋼板を用いても良い。
【００２７】
マテリアル鋼板の厚さは０．００３ｍｍ以上２．０ｍｍ以下であることが好ましい。０．００３ｍｍ未満では積層させる枚数が多くなり、工業的に効率的でなくなる恐れがある。２．０ｍｍを超えると厚み方向全体にエピタキシャル成長ができなくなる恐れがある。
【００２８】
＜積層条件について＞
マスターピース鋼板とマテリアル鋼板とを積層させる。積層状態としては、マスターピース鋼板とマテリアル鋼板とをそれぞれ１枚重ねただけでも良いし、それぞれを交互に複数層積層しても良い。奇数枚のマスターピース鋼板と、マテリアル鋼板とを積層させて、表と裏が異なる種類の鋼板から構成されても良い。この場合、少なくともマスターピース鋼板は１枚、マテリアル鋼板は１枚必要である。さらに、奇数枚のマスターピース鋼板と偶数枚のマテリアル鋼板とを積層して、表裏ともマテリアル鋼板、偶数枚のマスターピース鋼板と奇数枚のマテリアル鋼板を積層して、表裏ともマスターピース鋼板にすることも可能である。この場合には少なくとも、マスターピース鋼板とマテリアル鋼板とは１枚と２枚、あるいは、２枚と１枚の組み合わせが必要である。なお、各鋼板の厚みは、組み合わせの中で全て同じでなくても良い。また、上述のようなエピタキシャル成長を阻害しない厚み範囲で、同種の鋼板を積層したもので積層することも可能である。
【００２９】
＜接着条件について＞
マスターピース鋼板からマテリアル鋼板へのエピタキシャル的な結晶成長のために、積層させるだけでは不十分であり、圧着などによる接着が必要である。
【００３０】
積層させたのみの状態では、マスターピース鋼板とマテリアル鋼板との向かい合った表面同士の間に多数の空隙があり、熱処理の際に期待されるエピタキシャル成長は起こり難い。接着された状態は、界面に少なくとも数百μｍオーダーの空隙や異物が無く、熱処理時に相互の原子が拡散によって、マスターピース鋼板とマテリアル鋼板との間を行き来できるレベルを指している。このため、接着のためにろう材等の接着剤を界面に挿入することは望ましくない。
【００３１】
例えば、積層した後、圧延により接着させることは工業的に有効な方法である。圧着時に放電や加熱して接着して一体化させることも有効である。また、マスターピース鋼板とマテリアル鋼板との表面間を真空にして予め酸素や窒素を表面付近から除去し、低温で圧着させてもよい。なお、接着前に各鋼板表面をクリーニングして異物を取り除くことは望ましく、例えば、酸洗したり、逆スパッタして新生面を出すことが望ましい。
【００３２】
＜熱処理条件について＞
熱処理条件としては、マテリアル鋼板のＡ3変態点以上に加熱して、γ化させることが必須である。さらに、この時にマスターピース鋼板は、α相を維持し、結晶配向が維持されるようにしなければならない。即ち、マスターピース鋼板がα−γ変態系であるならば、マスターピース鋼板のＡ3変態点を超えないようにすることが必要である。また、マスターピース鋼板がα単相系ならばその心配は無いが、無用な鋼板の変形等を避けるために、加熱温度は１３００℃以下に制御する。加熱の後には、マテリアル鋼板のＡ3変態点未満に冷却することによって、該マテリアル鋼板をα化させて、マスターピース鋼板から結晶配向をエピタキシャル的に成長させる。
【００３３】
加熱の昇温速度は、結晶配向性には影響しないため、特に制限されないが、工業的に実用範囲である０．１℃／秒以上、１０００℃／秒以下が好ましい。
【００３４】
保持時間は、マテリアル鋼板のγ化を完了させるために必要であり、０．０００１秒以上が好ましい。長くなり過ぎると生産性が低下するため、好ましくは１０分以下が好ましい。
【００３５】
冷却速度は、γ→α変態時のエピタキシャル的な結晶成長を促すため、−１００００℃／秒以上、−０．０２℃／秒以下が望ましい。−１００００℃／秒未満であると、エピタキシャル成長が十分で得ない場合があるので、それ以上が良い。−０．０２℃／秒超であると、生産性が低下するので、それ以下が好ましい。
【００３６】
＜得られる鋼板について＞
製造できる鋼板の幅には大きな制限は無いが、従来から使用されている接着装置から、少なくとも５ｍｍ以上３０００ｍｍ以下であることが好ましい。
【００３７】
＜結晶配向性の評価について＞
結晶配向性は、例えば、Ｘ線回折によって各結晶面の反射強度を測定し、ここから面集積度を求めて評価する方法がある。これらの面集積度の測定は、ＭｏＫα線によるＸ線回折で行うことができる。
【００３８】
詳細に述べると、各試料について、試料表面に対して平行なα−Ｆｅ結晶の１１ある方位面（｛１１０｝、｛２００｝、｛２１１｝、｛３１０｝、｛２２２｝、｛３２１｝、｛４１１｝、｛４２０｝、｛３３２｝、｛５２１｝、｛４４２｝）の積分強度を測定し、その測定値それぞれを、ランダム方位である試料の理論積分強度で除した後、｛２００｝あるいは｛２２２｝強度の比率を百分率で求める。
その際、例えば、｛２００｝強度比率では、以下の式（Ｉ）で表される。
｛２００｝面集積度＝［｛ｉ（２００）／Ｉ（２００）｝／Σ｛ｉ（ｈｋｌ）／Ｉ（ｈｋｌ）｝］×１００ ・・・ （Ｉ）
但し、記号は以下のとおりである。
ｉ（ｈｋｌ）：  測定した試料における｛ｈｋｌ｝面の実測積分強度
Ｉ（ｈｋｌ）：  ランダム方位をもつ試料における｛ｈｋｌ｝面の理論積分強度
Σ：  α−Ｆｅ結晶の１１の方位面についての和
ここで、ランダム方位を持つ試料の積分強度は、試料を用意して実測して求めてもよい。
【実施例１】
【００３９】
以下、実施例により、本発明をさらに詳しく説明する。
【００４０】
（実施例１）
マスターピース鋼板として２種類の成分系を用意した。１つは成分Ａのマスターピース鋼板であり、質量％でＣｒ：１７％、Ｔｉ：０．０４％、Ｃ：３０ｐｐｍ、残部鉄であり、不可避不純物を含んでいた。このマスターピース鋼板はＡ3変態点を持たないα単相系であった。
【００４１】
もう一つは、成分Ｂのマスターピース鋼板であり、質量％でＭｏ：０．３％、Ｗ：０．２％、Ｃ：１０ｐｐｍ、残部鉄であり、不可避不純物を含んでいた。このマスターピース鋼板のＡ3変態点は９１９℃であり、α−γ変態系であった。
【００４２】
これらのマスターピース鋼板では、真空溶解によってインゴットを溶製した後に、熱延と冷延によって所定の厚みに加工した。
【００４３】
成分Ａのマスターピース鋼板では、熱延は１２００℃に加熱した厚み２５０ｍｍのインゴットを厚み３ｍｍまで薄肉化した。この熱延板の表面からスケールを除去した後に、冷延で厚み０．４ｍｍまで薄肉化した。さらに、窒素ガス中で８００℃×１０秒の熱処理を施して再結晶させた。引き続き、冷延で厚み０．００１ｍｍ〜０．２ｍｍまで薄肉化した。
【００４４】
成分Ｂのマスターピース鋼板では、熱延は１２００℃に加熱した厚み２５０ｍｍのインゴットを厚み３ｍｍまで薄肉化した。この熱延板の表面からスケールを除去した後に、冷延で厚み０．８ｍｍまで薄肉化した。さらに、窒素ガス中で８００℃×１０秒の熱処理を施して再結晶させた。引き続き、冷延で厚み０．００２ｍｍ〜０．４ｍｍまで薄肉化した。
【００４５】
マテリアル鋼板としては、質量％でＴｉ：０．０３％、Ｃ：４０ｐｐｍ、残部鉄であり、不可避不純物を含んだ成分系を用意した。このマテリアル鋼板のＡ3変態点は９１０℃であり、α−γ変態系であった。
【００４６】
マテリアル鋼板は、真空溶解によってインゴットを溶製した後に、熱延と冷延によって所定の厚みに加工して製造した。
マテリアル鋼板では、熱延は１１５０℃に加熱した厚み２５０ｍｍのインゴットを厚み４ｍｍまで薄肉化した。この熱延板の表面からスケールを除去した後に、冷延で厚み０．００３ｍｍ〜０．５ｍｍまで薄肉化した。
【００４７】
製造した各種のマスターピース鋼板、マテリアル鋼板を組み合わせて、表１〜２に示した積層条件で積層、接着、熱処理の各工程を通板させ鋼板を製造した。通板幅はいずれの場合も１０００ｍｍであった。ここで、表１〜２に示したマスターピース鋼板１及びマテリアル鋼板２の｛２２２｝面集積度は、それぞれ８５０℃×１０秒の条件でオフラインにおいて熱処理を施し、再結晶させた後に、上記に示したＸ線回折法によって測定したものである。
【００４８】
マスターピース鋼板とマテリアル鋼板の接着はロール圧着法で行った。ロール圧着させる前には、各鋼板の表面は脱脂処理を施し、新生面が出るようにした。ここで、Ｎｏ．２３〜３７、６０〜７４の実施例については、ロール圧着の前に、両鋼板とも８５０℃×１０秒の条件で窒素中で熱処理を施して、予め再結晶させておいた。
【００４９】
接着した鋼板の熱処理は窒素雰囲気中で行い、表１〜２に示した昇温速度、保持温度、保持時間、冷却速度で実行した。なお、各表において、積層の欄に記載した「ピース」はマスターピースを、「アル」はマテリアルを意味する。
【００５０】
得られた鋼板の評価は、Ｘ線回折による｛２２２｝面集積度の測定と、引っ張り試験のｒ値測定による深絞り性評価を行った。｛２２２｝面集積度はマテリアル鋼板の部分まで鋼板面から鋼板を厚さ方向に研磨し、マテリアル鋼板が評価できるようにした。
深絞り性評価は、ｒ値が１．５以上の場合には良好の評価として○を、１．５未満の場合には良好ではない評価として×を与えた。
【００５１】
【表１】
0005387603.tif 000002
【００５２】
【表２】
0005387603.tif 000003
【００５３】
Ｎｏ．１〜３７では、成分Ａのマスターピース鋼板（α単相系）とマテリアル鋼板の組み合わせで鋼板を製造した例を示した。
【００５４】
Ｎｏ．１は、マスターピース鋼板とマテリアル鋼板の積層の後に接着の工程が無い比較例である。その結果、熱処理工程を経てもマテリアル鋼板の｛２２２｝面集積度は上がることなく、所望の結晶配向性は得られなかった。
【００５５】
Ｎｏ．２〜９は、マスターピース鋼板とマテリアル鋼板の各枚数を変えて本発明の製造法を適用したものである。その結果、高い｛２２２｝面集積度が得られ、良好な深絞り性が得られた。
【００５６】
Ｎｏ．１０は、全体の厚みが本発明の範囲を超える比較例である。その結果は、｛２２２｝面集積度は向上することなく、所望の結晶配向性は得られなかった。
【００５７】
Ｎｏ．１１〜２１は、マスターピース鋼板とマテリアル鋼板の各厚みを変えて本発明の製造法を適用したものである。その結果、高い｛２２２｝面集積度が得られ、良好な深絞り性が得られた。
【００５８】
Ｎｏ．２２は、全体の厚みが本発明の範囲を下回る比較例である。その結果は、｛２２２｝面集積度は向上することなく、所望の結晶配向性は得られなかった。
【００５９】
Ｎｏ．２３は、熱処理の保持温度がマテリアル鋼板のＡ3変態点９１０℃を下回る比較例である。その結果は、｛２２２｝面集積度は向上することなく、所望の結晶配向性は得られなかった。
【００６０】
Ｎｏ．２４〜２９は、熱処理の保持温度をマテリアル鋼板のＡ3変態点９１０℃以上にして本発明の製造法を適用したものである。その結果、高い｛２２２｝面集積度が得られ、良好な深絞り性が得られた。保持温度が１３５０℃のＮｏ．２９の発明例では、やや鋼板の平坦性が失われていた。
【００６１】
Ｎｏ．３０〜３７は、熱処理の際に各種冷却速度にして本発明の製造法を適用したものである。その結果、高い｛２２２｝面集積度が得られ、良好な深絞り性が得られた。冷却速度が−１５０００℃／秒の場合には、僅かに｛２２２｝面集積度は他の発明例に比べて低下していた。また、冷却速度が−０．０１℃／秒の場合には、製造効率がやや低下した。
【００６２】
Ｎｏ．３８〜７４では、成分Ｂのマスターピース鋼板（α−γ変態系）とマテリアル鋼板の組み合わせで鋼板を製造した例を示した。
【００６３】
Ｎｏ．３８は、マスターピース鋼板とマテリアル鋼板の積層の後に接着の工程が無い比較例である。その結果、熱処理工程を経てもマテリアル鋼板の｛２２２｝面集積度は上がることなく、所望の結晶配向性は得られなかった。
【００６４】
Ｎｏ．３９〜４６は、マスターピース鋼板とマテリアル鋼板の各枚数を変えて本発明の製造法を適用したものである。その結果、高い｛２２２｝面集積度が得られ、良好な深絞り性が得られた。
【００６５】
Ｎｏ．４７は、全体の厚みが本発明の範囲を超える比較例である。その結果は、｛２２２｝面集積度は向上することなく、所望の結晶配向性は得られなかった。
【００６６】
Ｎｏ．４８〜５８は、マスターピース鋼板とマテリアル鋼板の各厚みを変えて本発明の製造法を適用したものである。その結果、高い｛２２２｝面集積度が得られ、良好な深絞り性が得られた。
【００６７】
Ｎｏ．５９は、全体の厚みが本発明の範囲を下回る比較例である。その結果は、｛２２２｝面集積度は向上することなく、所望の結晶配向性は得られなかった。
【００６８】
Ｎｏ．６０の実施例は、熱処理の保持温度がマテリアル鋼板のＡ3変態点９１０℃を下回る比較例である。その結果は、｛２２２｝面集積度は向上することなく、所望の結晶配向性は得られなかった。
【００６９】
Ｎｏ．６１〜６５は、熱処理の保持温度をマテリアル鋼板のＡ3変態点９１０℃以上、マスターピース鋼板のＡ3変態点９１９℃未満にして本発明の製造法を適用したものである。その結果、高い｛２２２｝面集積度が得られ、良好な深絞り性が得られた。
【００７０】
Ｎｏ．６６は、熱処理の保持温度がマスターピース鋼板のＡ3変態点９１９℃以上の比較例である。その結果は、｛２２２｝面集積度は向上することなく、所望の結晶配向性は得られなかった。
【００７１】
Ｎｏ．６７〜７４は、熱処理の際に各種冷却速度にして本発明の製造法を適用したものである。その結果、高い｛２２２｝面集積度が得られ、良好な深絞り性が得られた。冷却速度が−１５０００℃／秒の場合には、僅かに｛２２２｝面集積度は他の発明例に比べて低下していた。また、冷却速度が−０．０１℃／秒の場合には、製造効率がやや低下した。
【００７２】
以上示したように、本発明の鋼板の製造方法を適用すると、高い｛２２２｝面集積度を有する鋼板を製造でき、優れた深絞り性が得られるようになることが判った。
【００７３】
（実施例２）
マスターピース鋼板として２種類の成分系を用意した。１つは成分Ｃのマスターピース鋼板であり、質量％でＳｉ：３．１％、Ｃ：３０ｐｐｍ、残部鉄であり、不可避不純物を含んでいた。このマスターピース鋼板はＡ3変態点を持たないα単相系であった。
【００７４】
もう一つは、成分Ｄのマスターピース鋼板であり、質量％でＡｌ：０．３％、Ｃ：３０ｐｐｍ、残部鉄であり、不可避不純物を含んでいた。このマスターピース鋼板のＡ3変態点は９２０℃であり、α−γ変態系であった。
【００７５】
これらのマスターピース鋼板では、真空溶解によってインゴットを溶製した後に、熱延と冷延によって所定の厚みに加工した。
【００７６】
成分Ｃのマスターピース鋼板では、熱延は９００℃に加熱した厚み２５０ｍｍのインゴットを厚み３ｍｍまで薄肉化した。この圧延板の表面からスケールを除去した後に、冷延で厚み０．００１ｍｍ〜０．１ｍｍまで薄肉化した。
【００７７】
成分Ｄのマスターピース鋼板では、熱延は８５０℃に加熱した厚み２５０ｍｍのインゴットを厚み３ｍｍまで薄肉化した。この圧延板の表面からスケールを除去した後に、冷延で厚み０．００１ｍｍ〜０．１５ｍｍまで薄肉化した。
【００７８】
マテリアル鋼板としては、質量％でＴｉ：０．０２％、Ｃ：２０ｐｐｍ、残部鉄であり、不可避不純物を含んだ成分系を用意した。このマテリアル鋼板のＡ3変態点は９１１℃であり、α−γ変態系であった。
【００７９】
マテリアル鋼板は、真空溶解によってインゴットを溶製した後に、熱延と冷延によって所定の厚みに加工して製造した。
【００８０】
該マテリアル鋼板では、熱延は１１５０℃に加熱した厚み２３０ｍｍのインゴットを厚み４ｍｍまで薄肉化した。この熱延板の表面からスケールを除去した後に、冷延で厚み０．００３ｍｍ〜０．２ｍｍまで薄肉化した。
【００８１】
製造した各種のマスターピース鋼板及びマテリアル鋼板を組み合わせて、表３〜４に示した積層条件で積層、接着、熱処理の各工程を通板させ鋼板を製造した。通板幅はいずれの場合も１２００ｍｍであった。ここで、表５、７に示した鋼板１、２の｛２００｝面集積度はそれぞれ８５０℃×１０秒の条件でオフラインにおいて熱処理を施し、再結晶させた後に上記に示したＸ線回折法によって測定したものである。
【００８２】
マスターピース鋼板とマテリアル鋼板の接着は真空圧着法で行った。真空圧着させる前には、各鋼板の表面は脱脂処理を施し、新生面が出るようにした。ここで、Ｎｏ．７５〜９６、１１２〜１３３の実施例については、真空圧着の前に、マスターピース鋼板及びマテリアル鋼板とも８５０℃×１０秒の条件で窒素中で熱処理を施して、予め再結晶させておいた。
【００８３】
接着した鋼板の熱処理は窒素雰囲気中で行い、表３〜４に示した昇温速度、保持温度、保持時間、冷却速度で実行した。
【００８４】
得られた鋼板の評価は、Ｘ線回折による｛２００｝面集積度の測定と、ＳＳＴ試験のＢ50による磁束密度評価（励磁磁場５０００Ａ／ｍ時の磁束密度）を行った。｛２００｝面集積度は、マテリアル鋼板の部分まで鋼板面から鋼板を厚さ方向に研磨し、マテリアル鋼板が評価できるようにした。
【００８５】
磁束密度評価は、Ｂ50が１．６５Ｔ以上の場合には良好の評価として○を、１．６５Ｔ未満の場合には良好ではない評価として×を与えた。
【００８６】
【表３】
0005387603.tif 000004
【００８７】
【表４】
0005387603.tif 000005
【００８８】
Ｎｏ．７５〜１１１では、成分Ｃのマスターピース鋼板（α単相系）とマテリアル鋼板の組み合わせで鋼板を製造した例を示した。
【００８９】
Ｎｏ．７５は、マスターピース鋼板とマテリアル鋼板の積層の後に接着の工程が無い比較例である。その結果、熱処理工程を経てもマテリアル鋼板２の｛２００｝面集積度は上がることなく、所望の結晶配向性は得られなかった。
【００９０】
Ｎｏ．７６〜８３は、マスターピース鋼板とマテリアル鋼板の各枚数を変えて本発明の製造法を適用したものである。その結果、高い｛２００｝面集積度が得られ、高い磁束密度が得られた。
【００９１】
Ｎｏ．８４は、全体の厚みが本発明の範囲を超える比較例である。その結果は、｛２００｝面集積度は向上することなく、所望の結晶配向性は得られなかった。
【００９２】
Ｎｏ．８５〜９５は、マスターピース鋼板とマテリアル鋼板の各厚みを変えて本発明の製造法を適用したものである。その結果、高い｛２００｝面集積度が得られ、高い磁束密度が得られた。
【００９３】
Ｎｏ．９６は、全体の厚みが本発明の範囲を下回る比較例である。その結果は、｛２００｝面集積度は向上することなく、所望の結晶配向性は得られなかった。
【００９４】
Ｎｏ．９７は、熱処理の保持温度がマテリアル鋼板のＡ3変態点９１１℃を下回る比較例である。その結果は、｛２００｝面集積度は向上することなく、所望の結晶配向性は得られなかった。
【００９５】
Ｎｏ．９８〜１０３は、熱処理の保持温度をマテリアル鋼板のＡ3変態点９１１℃以上にして本発明の製造法を適用したものである。その結果、高い｛２００｝面集積度が得られ、高い磁束密度が得られた。保持温度が１３５０℃のＮｏ．１０３の発明例では、やや鋼板の平坦性が失われていた。
【００９６】
Ｎｏ．１０４〜１１１は、熱処理の際に各種冷却速度にして本発明の製造法を適用したものである。その結果、高い｛２００｝面集積度が得られ、優れた磁束密度が得られた。冷却速度が−１５０００℃／秒の場合には、僅かに｛２００｝面集積度は他の発明例に比べて低下していた。また、冷却速度が−０．０１℃／秒の場合には、製造効率がやや低下した。
【００９７】
Ｎｏ．１１２〜１４８では、成分Ｄのマスターピース鋼板（α−γ変態系）とマテリアル鋼板の組み合わせで鋼板を製造した例を示した。
【００９８】
Ｎｏ．１１２は、マスターピース鋼板とマテリアル鋼板の積層の後に接着の工程が無い比較例である。その結果、熱処理工程を経てもマテリアル鋼板の｛２００｝面集積度は上がることなく、所望の結晶配向性は得られなかった。
【００９９】
Ｎｏ．１１３〜１２０は、マスターピース鋼板とマテリアル鋼板の各枚数を変えて本発明の製造法を適用したものである。その結果、高い｛２００｝面集積度が得られ、高い磁束密度が得られた。
【０１００】
Ｎｏ．１２１は、全体の厚みが本発明の範囲を超える比較例である。その結果は、｛２００｝面集積度は向上することなく、所望の結晶配向性は得られなかった。
【０１０１】
Ｎｏ．１２２〜１３２は、マスターピース鋼板とマテリアル鋼板の各厚みを変えて本発明の製造法を適用したものである。その結果、高い｛２００｝面集積度が得られ、高い磁束密度が得られた。
【０１０２】
Ｎｏ．１３３は、全体の厚みが本発明の範囲を下回る比較例である。その結果は、｛２００｝面集積度は向上することなく、所望の結晶配向性は得られなかった。
【０１０３】
Ｎｏ．１３４は、熱処理の保持温度がマテリアル鋼板のＡ3変態点９１１℃を下回る比較例である。その結果は、｛２００｝面集積度は向上することなく、所望の結晶配向性は得られなかった。
【０１０４】
Ｎｏ．１３５〜１３９は、熱処理の保持温度をマテリアル鋼板のＡ3変態点９１１℃以上、マスターピース鋼板のＡ3変態点９２０℃未満にして本発明の製造法を適用したものである。その結果、高い｛２００｝面集積度が得られ、高い磁束密度が得られた。
Ｎｏ．１４０は、熱処理の保持温度が鋼板１のＡ3変態点９２０℃以上の比較例である。その結果は、｛２００｝面集積度は向上することなく、所望の結晶配向性は得られなかった。
【０１０５】
Ｎｏ．１４１〜１４８は、熱処理の際に各種冷却速度にして本発明の製造法を適用したものである。その結果、高い｛２００｝面集積度が得られ、高い磁束密度が得られた。冷却速度が−１５０００℃／秒の場合には、僅かに｛２００｝面集積度は他の発明例に比べて低下していた。また、冷却速度が−０．０１℃／秒の場合には、製造効率がやや低下した。
【０１０６】
以上示したように、本発明の鋼板の製造方法を適用すると、高い｛２００｝面集積度を有する鋼板を製造でき、優れた深絞り性が得られるようになることが判った。
また、本発明の製造法を適用して、その他の｛１１０｝面、＜１１１＞軸、＜１００＞軸、＜１１０＞軸が特定の方位を向いた所望の結晶配向性を有する鋼板を製造したが、何れの場合も所望の厚さの鋼板を任意に得ることができた。
【０１０７】
（実施例３）
マスターピース鋼板として４種類の成分系の鋼板を用意した。
成分Ｅのマスターピース鋼板では、質量％でＺｒ：０．０４％、Ｃ：４０ｐｐｍ、残部鉄であり、不可避不純物を含んでいた。このマスターピース鋼板のＡ3変態点は９１１℃であり、α−γ変態系であった。
【０１０８】
成分Ｆのマスターピース鋼板では、質量％でＮｂ：０．０２％、Ｍｎ：０．２０％、Ｃ：２０ｐｐｍ、残部鉄であり、不可避不純物を含んでいた。このマスターピース鋼板のＡ3変態点は９０５℃であり、α−γ変態系であった。
【０１０９】
成分Ｇのマスターピース鋼板では、質量％でＮｂ：０．０２％、Ｍｎ：０．１４％、Ｃ：２０ｐｐｍ、残部鉄であり、不可避不純物を含んでいた。このマスターピース鋼板のＡ3変態点は９０６℃であり、α−γ変態系であった。
成分Ｈのマスターピース鋼板では、質量％でＮｂ：０．０２％、Ｍｎ：０．１０％、Ｃ：２０ｐｐｍ、残部鉄であり、不可避不純物を含んでいた。このマスターピース鋼板のＡ3変態点は９０７℃であり、α−γ変態系であった。
【０１１０】
これらのマスターピース鋼板では、真空溶解によってインゴットを溶製した後に、熱延と冷延によって所定の厚みに加工した。
【０１１１】
熱延は１０５０℃に加熱した厚み２７０ｍｍのインゴットを厚み３．５ｍｍまで薄肉化した。この熱延板の表面からスケールを除去した後に、冷延で厚み０．７ｍｍまで薄肉化した。さらに、窒素ガス中で８００℃×１０秒の熱処理を施して再結晶させた。引き続き、冷延で厚み０．４ｍｍまで薄肉化した。
【０１１２】
マテリアル鋼板として４種類の成分系の鋼板を用意した。
成分Ｉのマテリアル鋼板では、質量％でＺｒ：０．０４％、Ｎｉ：０．１０％，Ｃ：４０ｐｐｍ、残部鉄であり、不可避不純物を含んでいた。このマテリアル鋼板のＡ3変態点は９０９℃であり、α−γ変態系であった。
【０１１３】
成分Ｊの鋼板では、質量％でＺｒ：０．０４％、Ｎｉ：０．０５％，Ｃ：３０ｐｐｍ、残部鉄であり、不可避不純物を含んでいた。このマテリアル鋼板のＡ3変態点は９１０℃であり、α−γ変態系であった。
【０１１４】
成分Ｋのマテリアル鋼板では、質量％でＺｒ：０．０４％，Ｃ：３０ｐｐｍ、残部鉄であり、不可避不純物を含んでいた。このマテリアル鋼板のＡ3変態点は９１１℃であり、α−γ変態系であった。
【０１１５】
成分Ｌのマテリアル鋼板では、質量％でＮｂ：０．０２％，Ｍｎ：０．２％，Ｃ：２０ｐｐｍ、残部鉄であり、不可避不純物を含んでいた。このマテリアル鋼板のＡ3変態点は９０５℃であり、α−γ変態系であった。
【０１１６】
これらのマテリアル鋼板は、真空溶解によってインゴットを溶製した後に、熱延と冷延によって所定の厚みに加工して製造した。
【０１１７】
熱延は１１００℃に加熱した厚み２７０ｍｍのインゴットを厚み４ｍｍまで薄肉化した。この熱延板の表面からスケールを除去した後に、冷延で厚み０．５ｍｍまで薄肉化した。
【０１１８】
製造した各種のマスターピース鋼板及びマテリアル鋼板を組み合わせて、表５に示した積層条件で積層、接着、熱処理の各工程を通板させ鋼板を製造した。通板幅はいずれの場合も１８００ｍｍであった。ここで、表９に示したマスターピース鋼板１及びマテリアル鋼板２の｛２２２｝面集積度は、それぞれ８５０℃×１０秒の条件でオフラインにおいて熱処理を施し、再結晶させた後に上記に示したＸ線回折法によって測定したものである。
【０１１９】
マスターピース鋼板とマテリアル鋼板の接着は温間ロール圧着法で行った。ロール圧着させる前には、各鋼板の表面は脱脂処理を施し、新生面が出るようにした。ここで、ロール圧着の前の両鋼板は未焼鈍材であり、再結晶させていなかった。
【０１２０】
接着した鋼板の熱処理は窒素雰囲気中で行い、表５に示した昇温速度、保持温度、保持時間、冷却速度で実行した。
得られた鋼板の評価は、Ｘ線回折による｛２２２｝面集積度の測定と、引っ張り試験のｒ値測定による深絞り性評価を行った。｛２２２｝面集積度は、マテリアル鋼板の部分まで鋼板面から鋼板を厚さ方向に研磨し、マテリアル鋼板が評価できるようにした。
【０１２１】
深絞り性評価は、ｒ値が１．５以上の場合には良好の評価として○を、１．５未満の場合には良好ではない評価として×を与えた。
【０１２２】
【表５】
0005387603.tif 000006
【０１２３】
Ｎｏ．１４９〜１５１では、成分Ｅのマスターピース鋼板（α−γ変態系）に対してマテリアル鋼板を成分Ｉ、Ｊ、Ｋ（何れもα−γ変態系）に変えて、鋼板を製造した例を示した。
【０１２４】
Ｎｏ．１４９、１５０は、マスターピース鋼板を２枚、マテリアル鋼板を１枚にして本発明の製造法を適用したものである。マスターピース鋼板のＡ3変態点がマテリアル鋼板のＡ3変態点に比べて高ければ本発明の効果が得られ、その結果、高い｛２２２｝面集積度が得られ、良好な深絞り性が得られた。
【０１２５】
Ｎｏ．１５１は、マスターピース鋼板のＡ3変態点がマテリアル鋼板のＡ3変態点に比べて高くない比較例である。その結果、積層、接着、及び熱処理工程を経ても、マテリアル鋼板の｛２２２｝面集積度は上がることなく、所望の結晶配向性は得られなかった。
【０１２６】
Ｎｏ．１５２〜１５４では、成分Ｌのマテリアル鋼板（α−γ変態系）に対してマスターピース鋼板を成分Ｆ、Ｇ、Ｈ（何れもα−γ変態系）に変えて、鋼板を製造した例を示した。
【０１２７】
Ｎｏ．１５２は、マスターピース鋼板のＡ3変態点がマテリアル鋼板２のＡ3変態点に比べて高くない比較例である。その結果、積層、接着、及び熱処理工程を経ても、マテリアル鋼板の｛２２２｝面集積度は上がることなく、所望の結晶配向性は得られなかった。
【０１２８】
Ｎｏ．１５３、１５４は、マスターピース鋼板を２枚、マテリアル鋼板を１枚にして本発明の製造法を適用したものである。マスターピース鋼板のＡ3変態点がマテリアル鋼板のＡ3変態点に比べて高ければ本発明の効果が得られ、その結果、高い｛２２２｝面集積度が得られ、良好な深絞り性が得られた。
【０１２９】
以上示したように、本発明の鋼板の製造方法を適用すると、高い｛２２２｝面集積度を有する鋼板を製造でき、優れた深絞り性が得られるようになることが判った。
【産業上の利用可能性】
【０１３０】
本発明の方法で製造される鋼板は、電動機、発電機、変圧器等の磁心や、自動車の外板等へ好適に適用される。